(57)【要約】【課題】本発明は、製造適正に優れ、簡易な層構成でありながら、屎尿や吐瀉物およびこれらが染み込んだ紙や布、生ごみ、有機肥料等の汚物を収容性する為の、非常に優れた消臭性を有する消臭積層体、優れた自己粘着性をさらに有する消臭積層体、および、該消臭積層体から作製される包装材料、包装体、包装資材、包装袋を提供することを課題とする。【課題を解決するための手段】汚物を収容する為の、消臭積層体であって、該消臭積層体は、少なくとも、臭気バリア層と、消臭層とを有し、該臭気バリア層は、ＳＰ（溶解度パラメータ）値が９以上の熱可塑性樹脂を含み、前記消臭層は、消臭剤を含有することを特徴とする、消臭積層体【選択図】図１
2020164737.tif 000002
【特許請求の範囲】
【請求項１】
汚物を収容する為の、消臭積層体であって、
該消臭積層体は、少なくとも、臭気バリア層と、消臭層とを有し、
該臭気バリア層は、ＳＰ（溶解度パラメータ）値が９以上の熱可塑性樹脂を含み、
前記消臭層は、消臭剤を含有することを特徴とする、
消臭積層体。
【請求項２】
前記消臭層が、さらに、粘着性樹脂を含有し、前記消臭積層体の片面の表面層であり。自己粘着性を有し、
該粘着性樹脂は、密度が０．８８ｇ／ｃｍ3以上、０．９１５ｇ／ｃｍ3以下の、粘着性ＬＬＤＰＥであることを特徴とする、
請求項１に記載の、消臭積層体。
【請求項３】
前記消臭積層体の消臭層同士を対向して重ねて、４０℃において０．１８ＭＰａの圧力を１２時間かけた後に、３００ｍｍ／ｍｉｎの速度で、剪断方向に剥がした時の粘着力が、１．５Ｎ／１５ｍｍ以上であることを特徴とする、
請求項２に記載の、消臭積層体。
【請求項４】
前記熱可塑性樹脂が、ポリアミド、ポリビニルアルコール、ポリエチレンテレフタレートからなる群から選ばれる１種または２種以上を含むことを特徴とする、
請求項１〜３の何れか１項に記載の、消臭積層体。
【請求項５】
前記消臭積層体が、粘着層をさらに有し、
該粘着層は、前記消臭剤を含有せず、前記粘着性樹脂を含有し、前記消臭積層体の片面の表面層であることを特徴とする、
請求項２〜４の何れか１項に記載の、消臭積層体。
【請求項６】
前記消臭剤が、無機多孔体、金属担持無機物、無機臭気分解剤からなる群から選ばれる１種または２種以上を含有することを特徴とする、
請求項１〜５の何れか１項に記載の、消臭積層体。
【請求項７】
前記消臭剤は、最大粒子径が２０μｍ以下であり、数平均粒子径が５μｍ以上、１５μｍ以下であることを特徴とする、
請求項１〜６の何れか１項に記載の、消臭積層体。
【請求項８】
前記消臭剤を含有する層中の前記消臭剤の含有量が、０．１質量％以上、３０質量％以下であることを特徴とする、
請求項１〜７の何れか１項に記載の、消臭積層体。
【請求項９】
請求項１〜８の何れか１項に記載の消臭積層体を用いて作製したことを特徴とする、消臭包装材料。
【請求項１０】
請求項９に記載の消臭包装材料を用いて作製したことを特徴とする、消臭包装資材。
【請求項１１】
請求項９に記載の消臭包装材料を用いて作製したことを特徴とする、消臭包装体。
【請求項１２】
請求項９に記載の消臭包装材料を用いて作製したことを特徴とする、消臭包装袋。
【発明の詳細な説明】
【技術分野】
【０００１】
本発明は、汚物を収容する為の、臭気バリア層と消臭層とを有する消臭積層体、そして、粘着性樹脂をさらに含有して自己粘着性を有する消臭積層体、および該消臭積層体から作製された、消臭包装材料、消臭包装体、消臭包装資材、消臭包装袋に関する。
本発明による消臭積層体は、消臭性を要求される様々な分野の製品に適用することができ、特に汚物を収容する為の包装材料として好適に用いることができる。例えば、屎尿や吐瀉物およびこれらが染み込んだ布、食品廃棄物、有機肥料等の収容用途に用いることができる。
【背景技術】
【０００２】
従来、屎尿や吐瀉物およびこれらが染み込んだ布、食品廃棄物、有機肥料等を収容する包装袋としては、ポリエチレンをヒートシールして作製した包装袋が多く用いられてきた。（特許文献１）
あるいは、段ボール箱に消臭剤とともに梱包する方式が採られてきた。（特許文献２）
さらには、リグニンスルホン酸塩を消臭剤として樹脂に混合して作製した包装袋が提案されているが、限られたｐＨ領域でしか消臭効果を発揮できなかった。（特許文献３）
【先行技術文献】
【特許文献】
【０００３】
【特許文献１】特開平０７−３２９９８８
【特許文献２】特開平１０−１４７３８５
【特許文献３】特開２００５−２００５５７号公報
【発明の概要】
【発明が解決しようとする課題】
【０００４】
本発明は、上述の問題を解決し、製造適正に優れ、簡易な層構成でありながら、屎尿や吐瀉物およびこれらが染み込んだ紙や布、生ごみ、有機肥料等の汚物を収容性する為の、非常に優れた消臭性を有する消臭積層体、優れた自己粘着性をさらに有する消臭積層体、および、該消臭積層体から作製される包装材料、包装体、包装資材、包装袋を提供することを課題とする。
【課題を解決するための手段】
【０００５】
本発明者らは、種々検討の結果、特定の臭気バリア層を有し、消臭剤を含有する積層体が、上記の目的を達成することを見出した。
【０００６】
すなわち、本発明は、以下の点を特徴とする。
１．汚物を収容する為の、消臭積層体であって、
該消臭積層体は、少なくとも、臭気バリア層と、消臭層とを有し、
該臭気バリア層は、ＳＰ（溶解度パラメータ）値が９以上の熱可塑性樹脂を含み、
前記消臭層は、消臭剤を含有することを特徴とする、
消臭積層体
２．前記消臭層が、さらに、粘着性樹脂を含有し、前記消臭積層体の片面の表面層であり。自己粘着性を有し、
該粘着性樹脂は、密度が０．８８ｇ／ｃｍ3以上、０．９１５ｇ／ｃｍ3以下の、粘着性ＬＬＤＰＥであることを特徴とする、
上記１に記載の、消臭積層体。
３．前記消臭積層体の消臭層同士を対向して重ねて、４０℃において０．１８ＭＰａの圧
力を１２時間かけた後に、３００ｍｍ／ｍｉｎの速度で、剪断方向に剥がした時の粘着力が、１．５Ｎ／１５ｍｍ以上であることを特徴とする、
上記２に記載の、消臭積層体。
４．前記熱可塑性樹脂が、ポリアミド、ポリビニルアルコール、ポリエチレンテレフタレートからなる群から選ばれる１種または２種以上を含むことを特徴とする、
上記１〜３の何れかに記載の、消臭積層体。
５．前記消臭積層体が、粘着層をさらに有し、
該粘着層は、前記消臭剤を含有せず、前記粘着性樹脂を含有し、前記消臭積層体の片面の表面層であることを特徴とする、
上記２〜４の何れかに記載の、消臭積層体。
６．前記消臭剤が、無機多孔体、金属担持無機物、無機臭気分解剤からなる群から選ばれる１種または２種以上を含有することを特徴とする、
上記１〜５の何れかに記載の、消臭積層体。
７．前記消臭剤は、最大粒子径が２０μｍ以下であり、数平均粒子径が５μｍ以上、１５μｍ以下であることを特徴とする、
上記１〜６の何れかに記載の、消臭積層体。
８．前記消臭剤を含有する層中の前記消臭剤の含有量が、０．１質量％以上、３０質量％以下であることを特徴とする、
上記１〜７の何れかに記載の、消臭積層体。
９．上記１〜８の何れかに記載の消臭積層体を用いて作製したことを特徴とする、消臭包装材料。
１０．上記９に記載の消臭包装材料を用いて作製したことを特徴とする、消臭包装資材。１１．上記９に記載の消臭包装材料を用いて作製したことを特徴とする、消臭包装体。
１２．上記９に記載の消臭包装材料を用いて作製したことを特徴とする、消臭包装袋。
【発明の効果】
【０００７】
本発明の消臭積層体は、製造適正に優れ、簡易な層構成でありながら、屎尿や吐瀉物およびこれらが染み込んだ紙や布、生ごみ、有機肥料等の汚物を収容性した際に、非常に優れた消臭性を発揮することができ、そして優れた自己粘着性をさらに有することによって、優れた汚物の収容性を発揮することができる。
また、本発明の消臭積層体から作製される包装材料、包装体、包装資材、包装袋は、簡易な層構成でありながら、消臭積層体由来の該消臭性を発揮することができ、さらには該収容性を発揮することができる。
【図面の簡単な説明】
【０００８】
【図１】本発明の消臭積層体の層構成について、その一例を示す概略的断面図である。
【図２】本発明の消臭積層体の層構成について、その別態様の一例を示す概略的断面図である。
【図３】本発明の消臭積層体の層構成について、そのさらに別態様の一例を示す概略的断面図である。
【０００９】
各図においては、解り易くする為に、部材の大きさや比率を変更または誇張して記載することがある。また、見易さの為に説明上不要な部分や繰り返しとなる符号は省略することがある。
【発明を実施するための形態】
【００１０】
本発明の消臭積層体、消臭包装材料、消臭包装体、消臭包装資材、消臭包装袋について、以下に更に詳しく説明する。具体例を示しながら説明するが、本発明はこれに限定されるものではない。
【００１１】
＜消臭積層体＞
本発明の消臭積層体は、汚物を収容する為の積層体であって、優れた消臭性を有する。
消臭積層体は、少なくとも、特定の樹脂を含有する臭気バリア層を有し、消臭剤を含有する。また、必要に応じて、上記以外に、接着層や種々の機能層等を有していてもよい。例えば、臭気バリア層を支持するための支持層を、接着剤を介して有することができる。また、粘着性樹脂やヒートシール性の樹脂を含有することができる。
そして、消臭積層体は、粘着性樹脂を含有する粘着層を含むことができる。消臭積層体が自己粘着性を発揮する為に、粘着層は、消臭積層体の片面の表面層であることが好ましい。
防臭積層体は、臭気バリア層を有することによって防臭性を示し、消臭剤を含有することによって消臭性を示す。そして、ヒートシール性の樹脂をさらに含有することによってヒートシール性、製袋性をさらに示すことができ、粘着性樹脂をさらに含有することによって自己粘着性をさらに示すことができ、さらに優れた収容性を示すことができる。
収容される汚物としては、例えば、糞尿、排泄物、吐瀉物、生ごみ、廃棄食品等の、臭いを発生させるものが挙げられる。
【００１２】
消臭積層体は、例えば、加工性、耐熱性、耐候性、機械的性質、寸法安定性、抗酸化性、滑り性、離形性、難燃性、抗カビ性、電気的特性、強度等を改良、改質する目的で、種々のプラスチック配合剤や添加剤等を含有することができる。その含有量としては、極微量から数十％まで、その目的に応じて、任意に含有することができる。
上記において、一般的な添加剤としては、例えば、アンチブロッキング剤、滑剤、架橋剤、酸化防止剤、紫外線吸収剤、光安定剤、充填剤、補強剤、帯電防止剤、顔料、改質用樹脂等を含有することができる。
【００１３】
消臭積層体の厚みに特に制限は無いが、１０μｍ以上、１００μｍ以下が好ましい。上記範囲よりも薄いと剛性が低すぎたり、破れやすかったり、充分な消臭効果を発揮し難くなり易く、上記範囲よりも厚いと剛性が強すぎて、包装材料や包装資材としての使い勝手が悪くなり易い。
【００１４】
消臭積層体の作製は、予め作製された各層を構成するフィルムを、接着層を介して積層してもよく、予め作製された層上に溶融した樹脂組成物を（共）押出によって積層してもよく、複数層を同時に作製しながら溶融圧着によって積層してもよく、または、他の層上に、１種または２種以上の樹脂を、塗布及び乾燥してコーティングしてもよい。
例えば、（共）押出法、キャスト成形法、Ｔダイ法、切削法、インフレーション法等従来から使用されている製膜化法および／または積層法により行うことができる。
消臭積層体および／または消臭積層体を構成する各層は、さらに、必要に応じて、テンター方式やチューブラマ方式等を利用して、１軸延伸または２軸延伸することができる。１軸延伸または２軸延伸は従来公知の方法で行うことができる。
【００１５】
また、消臭積層体を構成する各層間には、接着性を向上させるために、各層の表面に、必要に応じて、予め、所望の表面処理を施すことができる。
例えば、コロナ放電処理、オゾン処理、酸素ガスまたは窒素ガス等を用いた低温プラズマ処理、グロー放電処理、化学薬品等を用いたる酸化処理等の前処理を任意に施して、コロナ処理層、オゾン処理層、プラズマ処理層、酸化処理層等を形成して設けることができる。
或いは、表面に、プライマーコート剤層、アンダーコート剤層、アンカーコート剤層、接着層、蒸着アンカーコート剤層等の各種コート剤層を任意に形成して、表面処理層とすることもできる。
【００１６】
上記の各種コート剤層には、例えば、ポリエステル系樹脂、ポリアミド系樹脂、ポリウ
レタン系樹脂、エポキシ系樹脂、フェノール系樹脂、（メタ）アクリル系樹脂、ポリ酢酸ビニル系樹脂、ポリエチレンもしくはポリプロピレン等のポリオレフィン系樹脂またはその共重合体ないし変性樹脂、セルロース系樹脂等をビヒクルの主成分とする樹脂組成物を用いることができる。
【００１７】
［ヒートシール性の樹脂］
ヒートシール性の樹脂は、熱によって溶融して融着し得るものであれば、特に制限無く、公知の樹脂を用いることができる。
ヒートシール性の樹脂の具体例としては、ポリエチレン、低密度ポリエチレン、中密度ポリエチレン、高密度ポリエチレン、直鎖状（線状）低密度ポリエチレン、メタロセンポリエチレン、ポリプロピレン、エチレン−酢酸ビニル共重合体、アイオノマー樹脂、エチレン−（メタ）アクリル酸エチル共重合体、エチレン−（メタ）アクリル酸共重合体、エチレン−プロピレン共重合体、メチルペンテンポリマー、ポリエチレンまたはポリプロピレン等のポリオレフィン系樹脂をアクリル酸、メタクリル酸、無水マレイン酸、フマル酸その他等の不飽和カルボン酸で変性したポリオレフィン系樹脂、エチレン−（メタ）アクリル酸エステル−不飽和カルボン酸の三元共重合体樹脂、環状ポリオレフィン樹脂、環状オレフィンコポリマー、ポリエチレンテレフタレート（ＰＥＴ）、ポリアクリロニトリル（ＰＡＮ）などが挙げられる。
これらの中でも、ポリオレフィン系樹脂が好ましく、ポリエチレン系樹脂がより好ましく、低密度ポリエチレンと直鎖状（線状）低密度ポリエチレンがさらに好ましい。
また、粘着性樹脂および／または支持層に含有される熱可塑性樹脂がヒートシール性の樹脂を兼ねることもできる。
【００１８】
［臭気バリア層］
臭気バリア層は、収容物からの臭気の透過を抑制する層である。
臭気バリア層は、ＳＰ（溶解度パラメータ）値が９以上の熱可塑性樹脂を含むことが好ましい。熱可塑性樹脂のＳＰ値が高い程、臭気バリア性は高くなる傾向にあり、上記範囲よりも小さいと臭気バリア性が不十分になり易い。ＳＰ値の上限は特に無いが、入手し易さ等を考慮すると、２０以下が好ましい。
このようなＳＰ値を有する熱可塑性樹脂の具体例としては、ポリアミド、ポリビニルアルコール、ポリエチレンテレフタレート、ポリ（メタ）アクリレート、ポリ塩化ビニリデン、ポリ塩化ビニル、ポリ酢酸ビニル、ニトリル樹脂、セルロース系樹脂等が挙げられる。
臭気バリア層は、これらからなる群から選ばれる１種または２種以上を含むことが好ましく、これらの中でも、ポリアミド、ポリビニルアルコール、ポリエチレンテレフタレートからなる群から選ばれる１種または２種以上を含むことが特に好ましい。
さらに、臭気バリア層は、臭気バリア性を阻害しない範囲内で、上記以外の熱可塑性樹脂を含有することもできる。
臭気バリア層は、１層で構成されていてもよく、組成が同一または異なる２層以上で構成されていてもよい。
【００１９】
臭気バリア層の厚みに特に制限は無く、含有される熱可塑性樹脂の種類によっても異なるが、３μｍ以上、７０μｍ以下が好ましい。上記範囲よりも薄いと剛性が低すぎたり、破れやすかったり、充分な消臭効果を発揮し難くなり易く、上記範囲よりも厚いと剛性が強すぎて、包装材料や包装資材の使い勝手が悪くなり易い。
【００２０】
［支持層］
支持層は必要に応じて含まれる層であり、例えば、消臭積層体の剛性を補う為に含まれ、消臭積層体の片面の表面層として含まれて、消臭積層体を巻いたり重ねたりした際に、ブロッキングを防ぐために、粘着性が無いことが好ましい。
支持層に含有される樹脂としては、ＬＤＰＥやＬＬＤＰＥが好ましい。
支持層の厚みに特に制限は無いが、１μｍ以上、５０μｍ以下が好ましい。上記範囲よりも薄いと剛性を補強する効果を発揮し難く、上記範囲よりも厚いと剛性が強すぎて、包装材料や包装資材としての使い勝手が悪くなり易い。
支持層は、粘着性樹脂やヒートシール性樹脂を含有することができる。
【００２１】
［消臭層］
消臭層は、消臭剤を含有する層であり、消臭剤を分散させるための熱可塑性樹脂も含有する。また、粘着性ＬＬＤＰＥを含有していてもよい。
消臭層の厚みに特に制限は無いが、１０μｍ以上、５０μｍ以下が好ましい。上記範囲よりも薄いと充分な消臭効果を発揮し難く、上記範囲よりも厚くても消臭効果はそれほど向上せず、消臭積層体の剛性が強くなりすぎて、包装材料や包装資材としての使い勝手が悪くなり易い。
【００２２】
［消臭剤］
消臭剤は、無機多孔体、金属担持無機物、無機臭気分解剤からなる群から選ばれる１種または２種以上を含有することが好ましい。汚物が屎尿の場合には、臭気成分は硫化水素とアンモニアを含有するが、上記の消臭剤はこれらの臭気成分を効率よく消臭することができる。収容物の汚物の臭気の種類によって、消臭剤の組成を選択することが好ましい。
また、必要に応じて、上記以外の消臭剤を併用することもできる。
上記の消臭剤は粉体で用いられるが、粉体の最大粒子径は２０μｍ以下が好ましく、数平均粒子径は０．１μｍ以上、１５μｍ以下が好ましい。数平均粒子径が上記範囲よりも小さいと、消臭剤が凝集し易くなり、最大粒子径または数平均粒子径が上記範囲よりも大きいと、２０μｍ以下のフィルム厚または層厚の場合に、フィルム厚または層厚よりも大きい粒子が存在して均質性に劣ることになり易く、消臭性能も劣り易くなり、自己粘着性を低下させ易くなる。
【００２３】
消臭剤を含有する層中の、前記消臭剤の含有量は、０．１質量％以上、３０質量％以下が好ましい。上記範囲よりも少ないと、充分な消臭性を発揮し難くなり易く、上記範囲よりも多くても消臭性は特に向上せず、剛性が強くなり過ぎたり、自己粘着性を低下させ易くなる。
【００２４】
（無機多孔体）
消臭剤に用いられる無機多孔体としては、例えば、活性白土や活性化ベントナイトが挙げられる。
活性白土は、天然に産出するモンモリロナイトを主成分とする酸性白土を硫酸や塩酸等の無機酸で熱処理して得られる、多孔質で大きな比表面積を持ち、吸着性に優れる粘土の一種である。
活性白土は比表面積の大きいものが好ましく、比表面積に特に制限は無いが、比表面積５０〜４００ｍ2／ｇのものが入手し易い。ｐＨ（５％サスペンジョン）は２．５〜９が好ましく、３〜７がより好ましい。
活性化ベントナイトは、Ｃａ型ベントナイトに対して数ｗｔ％の炭酸ナトリウムを加えて人工的にＮａ型化させたものであり、Ｎａ型ベントナイトに近い特性を示すものである。
ここで、ベントナイトとは、粘土鉱物であるモンモリロナイトを主成分し、不純物として石英や長石などの鉱物を含むものであり、Ｎａ+イオンを多く含むＮａ型ベントナイトと、Ｃａ2+イオンを多く含むＣａ型ベントナイトの２種類に大別される。
【００２５】
（金属担持無機物）
金属担持無機物は、消臭効果のある無機物であり、リン元素や銅やケイ素やその他の金
属塩が無機物に担持された化合物を含有する。含有する金属元素等の極微量がイオン化して消臭効果を発揮することができる。
金属担持無機物は、金属担持無機物中の金属成分等がイオン化して、臭気物質の分解反応を促進する触媒作用を発揮する。
【００２６】
（無機臭気分解剤）
無機臭気分解剤は、金属カチオンと無機酸アニオンからなる塩が、金属酸化物と混合されたものが挙げられ、具体的には、ミョウバン（ＡｌＫ（ＳＯ4）2）をＣａＯおよびＺｎＯと混合したもの等が挙げられる。
金属塩担持無機物無機臭気分解剤は、金属塩担持無機物無機臭気分解剤中の金属成分等がイオン化して、硫黄系悪臭物質の分解反応を促進する触媒作用を発揮する。
【００２７】
（自己粘着性）
消臭積層体の自己粘着性は、消臭積層体が生活温度域で使用されることから、１０〜５０℃で、発揮されることが好ましい。
消臭積層体の自己粘着性は、剪断方向に剥がした時の粘着力が、１．５Ｎ／１５ｍｍ以上が好ましい。上記以上の粘着力が有れば、汚物を充分に密封して収容することができる。
好ましい粘着力に上限は特に無いが、汚物を追加収容する際等に一旦開封する場合には、１５Ｎ／１５ｍｍ以下であることが好ましく、垂直方向に剥離した際には容易に手で剥離できることが好ましい。消臭積層体の自己粘着性は自己接着性とは異なり、密封と開封を容易に繰り返せることが長所にも成り得る。
粘着性の測定評価方法としては、例えば、先ず、消臭積層体の粘着面同士を対向して重ねて、４０℃において０．１８ＭＰの圧力を１２時間かける。そして、剪断方向に３００ｍｍ／ｍｉｎの速度で剥がして粘着力を測定し、垂直方向には、手で剥がして剥離の容易性を官能評価する。
【００２８】
［粘着層］
粘着層は、消臭積層体が自己粘着性を必要としなかったり、消臭剤を含有する層等の他の層が充分な自己粘着性を有している場合には、特に設ける必要が無い層である
消臭積層体が自己粘着性を有する場合には、消臭積層体は、消臭剤を含有する層等に粘着性樹脂を含有させてもよいが、消臭剤を含有する層中の消臭剤濃度が高い為に充分な自己粘着性を発揮できない場合等に、粘着性樹脂を含有するが消臭剤を含有しない粘着層を有することができる。粉体である消臭剤を含有しないことで、優れた自己粘着性を発揮することができる。
粘着層は消臭積層体の少なくとも片側の表面層に設けることが好ましい。
【００２９】
また、粘着層は、自己粘着性を調節する為に、汎用の熱可塑性樹脂を併用することもできる。
粘着層の厚みに特に制限は無いが、１μｍ以上、３０μｍ以下が好ましい。上記範囲よりも薄いと自己粘着性を発揮し難く、上記範囲よりも厚くても自己粘着性はそれほど向上せず、粘着層が変形し易くて均質な層構成を維持し難くなり易い。
粘着層は、１層構成であっても、組成が同一または異なる２層以上で構成されていてもよい。
【００３０】
［粘着性樹脂］
粘着性樹脂としては、ポリオレフィン系樹脂、ＥＶＡ、ＮＢＲゴム、ＳＢＲゴム等の粘着性を有するグレードが好ましく、ポリオレフィン系樹脂の粘着性を有するグレードがより好ましく、ＬＬＤＰＥの粘着性を有するグレード（以下、粘着性ＬＬＤＰＥと記載する）がさらに好ましい。
ＬＬＤＰＥは、ＪＩＳ  Ｋ６８９９−１：２０００において、密度は０．９１０ｇ／ｃｍ3以上、０．９２５ｇ／ｃｍ3以下であるとされているが、本発明において、粘着性ＬＬＤＰＥは、ＬＬＤＰＥ（直鎖状低密度ポリエチレン）の中でも、特に良好な粘着性を有するＬＬＤＰＥのことであり、密度が０．８８ｇ／ｃｍ3以上、０．９１５ｇ／ｃｍ3以下のＬＬＤＰＥを指す。
密度が上記範囲よりも小さいと、粘着性が強過ぎたり、軟化点が低すぎて、層構造を維持することが困難になり易い。密度が上記範囲よりも大きいと、充分な粘着性を発揮することが困難になり易い。
【００３１】
［接着層］
接着層に用いられる接着剤は、特に制限は無く、ドライラミネート用接着剤、ＥＣ（エクストルージョンコート）用接着剤、ノンソルベントラミネート用接着剤、任意のアンカーコート剤等を用いることができる。
また、接着剤は、熱硬化型、紫外線硬化型、電子線硬化型等のいずれであってよく、水性型、溶液型、エマルジョン型、分散型等のいずれの形態でもよく、また、その性状は、フィルム／シート状、粉末状、固形状等のいずれの形態でもよく、更に、接着機構については、化学反応型、溶剤揮発型、熱溶融型、熱圧型等のいずれの形態でもよい。
このような接着層を形成する成分としては、ポリ酢酸ビニルや酢酸ビニル−エチレン共重合体等のポリ酢酸ビニル系接着剤、ポリアクリル酸とポリスチレン、ポリエステル、ポリ酢酸ビニル等との共重合体からなるポリアクリル酸系接着剤、シアノアクリレート系接着剤、エチレンと酢酸ビニル、アクリル酸エチル、アクリル酸、メタクリル酸等のモノマーとの共重合体からなるエチレン共重合体系接着剤、セルロース系接着剤、ポリウレタン系接着剤、ポリエステル系接着剤、ポリアミド系接着剤、ポリイミド系接着剤、ＬＤＰＥ等のポリオレフィン系接着剤、尿素樹脂又はメラミン樹脂等からなるアミノ樹脂系接着剤、フェノール樹脂系接着剤、エポキシ系接着剤、反応型（メタ）アクリル系接着剤、クロロプレンゴム、ニトリルゴム、スチレン−ブタジエンゴム等からなるエラストマー系接着剤、シリコーン系接着剤、アルカリ金属シリケート、低融点ガラス等からなる無機系接着剤等が挙げられる。
【００３２】
＜消臭包装材料＞
消臭包装材料は、本発明の消臭積層体を用いて作製した包装材料であり、消臭性を有し、必要に応じて自己粘着性を有することもできる。
消臭包装材料は、消臭積層体からなる層と、必要に応じた様々な機能層とを有することができる。
【００３３】
＜消臭包装資材＞
消臭包装資材は、本発明の消臭包装材料を用いて作製した包装資材であり、消臭性を有し、必要に応じて自己粘着性を有することもできる。
消臭包装資材の具体例としては、消臭包装材料のロール巻等が挙げられる。
【００３４】
＜消臭包装体＞
消臭包装体は、本発明の消臭包装材料を用いて作製した包装体であり、消臭性を有し、必要に応じて自己粘着性を有することもできる。
【００３５】
＜消臭包装袋＞
消臭包装袋は、本発明の消臭包装材料を用いて作製した包装袋であり、袋状になった包装体の一態様であり、消臭性を有し、必要に応じて自己粘着性を有することもできる。
【実施例】
【００３６】
＜原材料＞
［臭気バリア樹脂］
・ナイロン１：宇部興産（株）社製ナイロン６／６６共重合体、ＵＢＥ５０３３Ｂ。ＳＰ値１３．６。
・ＥＶＯＨ１：ポリビニルアルコール。ＳＰ値１９。
・ＰＥＴ１：ポリエチレンテレフタレート。ＳＰ値１０．７。
【００３７】
［樹脂］
・粘着性ＬＬＤＰＥ１：株式会社プライムポリマー製ＬＬＤＰＥ、エボリューＳＰ０５１０。密度０．９０３ｇ／ｃｍ3。
・粘着性ＬＬＤＰＥ２：株式会社プライムポリマー製ＬＬＤＰＥ、エボリューＳＰ１０２２。密度０．９０９ｇ／ｃｍ3。
・汎用ＬＬＤＰＥ１：株式会社プライムポリマー製ＬＬＤＰＥ、エボリューＳＰ２０２０。密度０．９１６ｇ／ｃｍ3。ＳＰ値８。
・汎用ＬＤＰＥ１：日本ポリエチレン株式会社製ＬＤＰＥ、ノバテックＬＣ６００Ａ。密度０．９１８ｇ／ｃｍ3。ＳＰ値８。
【００３８】
［消臭剤］
・無機多孔体１：水澤化学工業株式会社製、活性白土、ガレオンアース。数平均粒子径５μｍ。
・無機多孔体２：水澤化学工業株式会社製、活性化ベンナイト、ベンクレイ。数平均粒子径４．５μｍ。
・金属担持無機物１：石塚硝子株式会社製、リン酸塩銅混練ガラス。数平均粒子径５μｍ。
・無機臭気分解剤１：大日精化工業製株式会社製消臭剤含有樹脂組成物、ダイムシュー。消臭剤含有量３０質量％。消臭剤成分は、ＡｌＫ（ＳＯ4）2のＣａＯ／ＺｎＯ担持物。最大粒子径７〜２０μｍ、数平均粒子径５〜１５μｍ。
【００３９】
［その他］
・接着性樹脂１：三井化学株式会社製変性ポリオレフィン、アドマーＮＦ５５７
・ＡＢ剤１：住友化学株式会社製アンチブロッキング剤、ＥＭＢ−２１。
【００４０】
＜マスターバッチの調製＞
［マスターバッチ１の調製］
汎用ＬＤＰＥ１と、消臭剤の無機多孔体１とを下記割合でメルトブレンドし、マスターバッチ１（ＭＢ１）を得た。
汎用ＬＤＰＥ１                      ７０質量部
無機多孔体１                        ３０質量部
［マスターバッチ２、３の調製］
表１の配合に従って、マスターバッチ１と同様に、メルトブレンドし、マスターバッチ２、３（ＭＢ２、３）を得た。
【００４１】
【表１】
2020164737.tif 000003
【００４２】
［実施例１］
先ず、消臭層用の樹脂組成物を下記配合で調整した。
ＭＢ１                  ３３質量部
粘着性ＬＬＤＰＥ１      ６７質量部
そして、臭気バリア層用のナイロン１と、接着性樹脂１と、上記で得た消臭層用の樹脂組成物とを、インフレーション法によって製膜および積層して、下記３層構成の積層体を作製し、各種評価を実施した。
臭気バリア層（５μｍ）／接着層（５μｍ）／消臭層（２０μｍ）
【００４３】
［実施例２〜４］
消臭層用のＭＢ１を、表２の記載に従ってＭＢ２、３または無機臭気分解剤１に変更した以外は、実施例１と同様に操作して、積層体を得て、同様に評価した。
【００４４】
［実施例５］
臭気バリア層用のナイロン１を、表２の記載に従って、ＥＶＯＨ１に変更した以外は、実施例１と同様に操作して、積層体を得て、同様に評価した。
［実施例６］
臭気バリア層用のＰＥＴ１を用いて、押出し法により５μｍ厚のフィルムを作製し、該フィルム上に、接着性樹脂１、上記で調整した粘着層用の樹脂組成物２の順で積層されるように、共押出し法によって積層して、下記構成の防臭積層体を得て、各種評価を行った。
臭気バリア層（５μｍ）／接着層（５μｍ）／粘着層（２０μｍ）
【００４５】
［実施例７］
まず、下記原料を混合して、粘着層用の樹脂組成物を得た。
粘着性ＬＬＤＰＥ１        ９５質量部
アンチブロッキング剤１      ５質量部
消臭層には、実施例１で調整した消臭層用の樹脂組成物を用いて、実施例１と同様に操作して、下記４層構成の積層体を得て、同様に評価した。
臭気バリア層（５μｍ）／接着層（５μｍ）／消臭層（１５μｍ）／粘着層（５μｍ）
【００４６】
［実施例８］
先ず、消臭層用の樹脂組成物を下記配合で調整した。
ＭＢ１                  ３３質量部
粘着性ＬＬＤＰＥ２      ６７質量部
次に、下記原料を混合して、粘着層用の樹脂組成物を得た。
粘着性ＬＬＤＰＥ２        ９５質量部
アンチブロッキング剤１      ５質量部
そして、臭気バリア層用のナイロン１と、接着性樹脂１と、上記で得た消臭層用の樹脂組成物と、上記で得た粘着層用の樹脂組成物とを、インフレーション法によって製膜および積層して、下記４層構成の積層体を作製し、実施例１と同様に、各種評価を実施した。
臭気バリア層（５μｍ）／接着層（５μｍ）／消臭層（１５μｍ）／粘着層（５μｍ）
【００４７】
［比較例１］
先ず、下記原料を混合して、粘着層用の樹脂組成物を得た。
粘着性ＬＬＤＰＥ１        ９５質量部
アンチブロッキング剤１      ５質量部
そして、消臭層を形成せず、臭気バリア層用のナイロン１と、接着性樹脂１と、上記で得た粘着層用の樹脂組成物とを、インフレーション法によって製膜および積層して、下記３層構成の積層体を作製し、実施例１と同様に、各種評価を実施した。
臭気バリア層（５μｍ）／接着層（５μｍ）／粘着層（２０μｍ）
【００４８】
［比較例２］
臭気バリア層には臭気バリア性の無い汎用ＬＬＤＰＥ１を用い、消臭層を形成せず、粘着層には粘着性ＬＬＤＰＥ１を用い、汎用ＬＬＤＰＥ１と、粘着性ＬＬＤＰＥ１とを、インフレーション法によって製膜および積層して、下記２層構成の積層体を作製し、実施例１と同様に、各種評価を実施した。
臭気バリア層（２０μｍ）／粘着層（５μｍ）
【００４９】
＜結果まとめ＞
本発明の全実施例の積層体は良好な製膜性、製袋性、消臭性を示した。
しかしながら、消臭層を有していない比較例１の積層体は劣った消臭性を示し、臭気バリア層に臭気バリア性の無い樹脂を用い、消臭層を有さない比較例２は、劣った消臭性を示した。
【００５０】
【表２】
2020164737.tif 000004
【００５１】
【表３】
2020164737.tif 000005
【００５２】
＜評価＞
［製膜性］
積層体の外観を肉眼で観察し、不良の有無を下記評価基準で評価した。
○：積層体に皺、ぶつ、剥離が無かった。
×：積層体に皺、ぶつ、剥離が有った。
【００５３】
［自己粘着性］
（剪断方向粘着力）
積層体を１００ｍｍ（機械進行方向／以下ＭＤ方向）×５０ｍｍに２枚切りとり、同一面同士を対向させて重ね合せ、更に、上下のフィルムをＭＤ方向に５０ｍｍずらした。
次に、上下の積層体各々の重ね合っていない長さ５０ｍｍ×幅５０ｍｍ部分は非圧着部分とし、重なり合っている長さ５０ｍｍ×幅５０ｍｍ部分を圧着部分として、ブロッキングハンドテスタ―で０．１８ＭＰの圧力をかけて圧着した状態で、４０℃で１２時間静置した後に１５ｍｍ幅に裁断して試験片を作製した。
そして、非圧着部分を引っ張り試験機に上下一枚ずつ挟みこみ、３００ｍｍ／ｍｉｎの
速度でＭＤ方向に引っ張り、剪断剥離強度を測定した。
粘着力が、１．５Ｎ／１５ｍｍ以上の場合を合格とした。
（垂直方向剥離性）
剪断方向粘着力の測定用に作製した試験片を用いて、重ねられている積層体の片面を台の上に貼り付けて固定し、上になっている積層体の非圧着部分の端を垂直に持ち上げて剥離し、剥離の容易さを下記評価基準で官能評価した。
○；容易に剥離できた。
×：容易には剥離できなかった。
【００５４】
［製袋性（ヒートシール性）］
４０ｃｍ×２０ｃｍの２枚の積層体を、消臭粘着層同士が対向するように重ねて、４方をヒートシールしてパウチ袋を作製し、下記合否判定基準で評価した。
ヒートシール条件
温度：１８０℃
圧力：１ｋｇｆ／ｃｍ2
時間：１秒
合否判定
○：問題無く製袋できた。
×：製袋できなかった。
【００５５】
［消臭性］
作製した積層体を用いて１２０ｍｍ×１６０ｍｍの大きさの四方パウチ袋からなる内袋用小パウチ袋を２個作製し、１個の内袋用小パウチ袋の内部には３００ｃｃの硫化水素ガス（２４ｐｐｍ）を充填し、もう１個の内袋用小パウチ袋の内部には３００ｃｃのアンモニアガス（７５ｐｐｍ）を充填した。
次に、１９０×１５０ｍｍの大きさの四方パウチ（ジーエルサイエンス株式会社製ＰＡバッグ使用）からなる外袋用の大パウチ袋を２個用意し、１個の大パウチ袋の内部には上記の硫化水素ガスを充填した内袋用小パウチ袋を封入し、もう１個の大パウチ袋の内部にはアンモニアガスを充填した内袋用小パウチ袋を封入した。
そして、２個それぞれにおいて、外袋と内袋の間の空間が、１００ｃｃになるように、空気を充填して調節し、２日間２５℃で放置後に外袋と内袋の間の空間の空気を採取して、硫化水素ガスまたはアンモニアガスの濃度を測定した。
【符号の説明】
【００５６】
１  消臭積層体
２  臭気バリア層
３  消臭層
４  粘着層
５  接着層
【図１】
2020164737.tif 000006
【図２】
2020164737.tif 000007
【図３】
2020164737.tif 000008